(57)【要約】【課題】紫外線照射により均一に硬化できる紫外線硬化性シリコーンゲル組成物及びその硬化物からなるダンピング材を提供する。【解決手段】（Ａ）ビニル基を少なくとも１個以上有するポリオルガノシロキサン：１００質量部、（Ｂ）メルカプトアルキル基含有オルガノポリシロキサン：メルカプトアルキル基のモル数が前記（Ａ）の一般式（１）に示される基１モルに対し、０．１〜１．０モルとなる質量部、（Ｃ）光重合開始剤：（Ａ）成分１００質量部に対し、０．１〜５質量部、および（Ｄ）特定の基を有するヒンダードアミン系化合物：（Ａ）成分１００質量部に対し、１〜１０質量部を含有してなる。【選択図】なし【特許請求の範囲】
【請求項１】
（Ａ）ビニル基を少なくとも１個以上有するポリオルガノシロキサン：１００質量部、
（Ｂ）メルカプトアルキル基含有オルガノポリシロキサン：メルカプトアルキル基のモル数が前記（Ａ）の一般式（１）に示される基１モルに対し、０．１〜１．０モルとなる質量部、
（Ｃ）光重合開始剤：（Ａ）成分１００質量部に対し、０．１〜５質量部、
（Ｄ）下記一般式（１）
【化１】
2020172581.tif 000015
（式中のＲ１〜Ｒ９は、水素又は炭素数１〜２０のアルキル基である。）
で示される基を有するヒンダードアミン系化合物：（Ａ）成分１００質量部に対し、１〜１０質量部
を含有してなることを特徴とする紫外線硬化性シリコーンゲル組成物。
【請求項２】
（Ａ）ビニル基を少なくとも１個以上有するポリオルガノシロキサン：１００質量部、
（Ｂ）メルカプトアルキル基含有オルガノポリシロキサン：メルカプトアルキル基のモル数が前記（Ａ）の一般式（１）に示される基１モルに対し、０．１〜１．０モルとなる質量部、
（Ｃ）光重合開始剤：（Ａ）成分１００質量部に対し、０．１〜５質量部、
（Ｄ）下記一般式（２）
【化２】
2020172581.tif 000016
（式中のＲ１０〜Ｒ１３は、少なくともいずれかがエステル基であり、エステル基でない場合は水素又は炭素数１〜２０のアルキル基である。）
で示される基を有するヒンダードアミン系化合物：（Ａ）成分１００質量部に対し、１〜１０質量部
を含有してなることを特徴とする紫外線硬化性シリコーンゲル組成物。
【請求項３】
請求項１又は２の何れかに記載の紫外線硬化性シリコーンゲル組成物の硬化物からなるダンピング材。
【発明の詳細な説明】
【技術分野】
【０００１】
本発明は、紫外線硬化性のシリコーンゲル組成物およびその硬化物からなるダンピング材に関し、詳しくは、表面部と内部の硬化の均一性に優れた紫外線硬化性シリコーンゲル組成物およびその硬化物からなるダンピング材に関する。
【背景技術】
【０００２】
シリコーンゲルは、ケイ素原子に結合したビニル基等のアルケニル基を有するオルガノポリシロキサンを付加反応触媒のもと架橋剤で架橋させた粘弾性材料であり、複素弾性率が小さく損失係数（ｔａｎδ）が大きいため、柔軟で衝撃や振動の吸収性に優れるとともに、機械的強度、耐熱性、耐寒性などにも優れるため、例えば接着剤、シール剤、ポッティング材、コーティング材、光ピックアップ装置等の精密な制御を要する駆動装置などに用いられるダンピング材として広い分野で使用されている。特に光ピックアップ装置等の駆動部の防振や制振には、シリコーンゲルの組込作業性の観点から、防振や制振を講じる箇所に未硬化状態（液状）のシリコーンゲルを供給し紫外線で硬化させることができる紫外線硬化性シリコーンゲルが適用されている。
【０００３】
紫外線硬化性シリコーンゲルとしては、酸素による硬化阻害を回避するため、一分子中に少なくとも２個のメルカプトアルキル基を含有するオルガノポリシロキサンからなる架橋剤と一分子中に少なくとも２個のアルケニル基を含有するオルガノポリシロキサンからなる主剤を含んだエン−チオール反応系のシリコーンゲル組成物の硬化物が用いられているが、特定の紫外線を照射して硬化させると、表面部が内部より硬質になって粘着性が少なくなることが開示されており、その一方で紫外線の照射条件によっては表面部が硬質化せずに表面部と内部とが均一になることが知られている（特許文献１）。
【０００４】
近年、電気・電子機器の小型化に伴って、それらに用いられる駆動装置も小型化し、ダンピング材として用いられるシリコーンゲルの体積が小さく、厚さも薄くなってきた。そのため、使用されるシリコーンゲルの表面部と内部とが不均一な状態で硬化した場合には、その不均一な硬化状態がダンピング性能に影響を及ぼすため、駆動装置を高い精度で制御するには、シリコーンゲルの硬化状態を均一にすることが重要となる。しかし、紫外線が入射したシリコーンゲルの表面近傍に内部よりも硬化が進んだ皮膜状の表層が形成されることがあり、シリコーンゲルの体積が小さい場合には、この表層形成に伴う不均一な硬化状態がダンピング性能に影響を及ぼす場合があった。この影響を解消する手段として、特許文献１のように、紫外線の照射条件による表層形成を抑制する方法は検討されていたが、ダンピング材が適用される生産工程においては、照射条件の調整や紫外線光源の変更は生産性に影響するため、硬化の均一性に優れる紫外線硬化性シリコーンゲル組成物の適用が望まれていた。
【先行技術文献】
【特許文献】
【０００５】
【特許文献１】特開平８−２３１７３２公報
【発明の概要】
【発明が解決しようとする課題】
【０００６】
本発明は、上記事情に鑑みなされたもので、紫外線照射により迅速且つ、表面部と内部が均一に硬化し、小型の駆動装置の防振や制振に有効なエン−チオール反応系の紫外線硬化性シリコーン組成物及びその硬化物からなるダンピング材の提供を目的とする。
【課題を解決するための手段】
【０００７】
本発明によれば、本発明の第一の実施形態は、
（Ａ）ビニル基を少なくとも１個以上有するポリオルガノシロキサン：１００質量部、
（Ｂ）メルカプトアルキル基含有オルガノポリシロキサン：メルカプトアルキル基のモル数が前記（Ａ）の一般式（１）に示される基１モルに対し、０．１〜１．０モルとなる質量部、
（Ｃ）光重合開始剤：（Ａ）成分１００質量部に対し、０．１〜５質量部
（Ｄ）下記一般式（１）
【化１】
2020172581.tif 000002
（式中のＲ１〜Ｒ９は、水素又は炭素数１〜２０のアルキル基である。）で示される基を有するヒンダードアミン系化合物：（Ａ）成分１００質量部に対し、１〜１０質量部
を含有する紫外線硬化性シリコーンゲル組成物が提供される。
【０００８】
本発明の第二の実施形態は、
（Ａ）ビニル基を少なくとも１個以上有するポリオルガノシロキサン：１００質量部、
（Ｂ）メルカプトアルキル基含有オルガノポリシロキサン：メルカプトアルキル基のモル数が前記（Ａ）の一般式（１）に示される基１モルに対し、０．１〜１．０モルとなる質量部、
（Ｃ）光重合開始剤：（Ａ）成分１００質量部に対し、０．１〜５質量部
（Ｄ）下記一般式（２）
【化２】
2020172581.tif 000003
（式中のＲ１０〜Ｒ１３は、少なくともいずれかがエステル基であり、エステル基でない場合は水素又は炭素数１〜２０のアルキル基である。）で示される基を有するヒンダードアミン系化合物：（Ａ）成分１００質量部に対し、１〜１０部
を含有する紫外線硬化性シリコーンゲル組成物が提供される。
【０００９】
また、本発明の第三の実施形態は、第一及び第二のいずれかの実施形態の紫外線硬化性シリコーンゲル組成物の硬化物からなるダンピング材が提供される。
【発明の効果】
【００１０】
本発明によれば、紫外線硬化性シリコーンゲル組成物は、ビニル基を少なくとも１個以上有するポリオルガノシロキサン（Ａ）とメルカプトアルキル基含有オルガノポリシロキサン（Ｂ）と光重合開始剤（Ｃ）をベースとして、特定の構造を有するヒンダードアミン系化合物（Ｄ）を含むことによって、紫外線照射により迅速且つ表面と内部が均一に硬化するため、精密な駆動制御を要する駆動装置の防振や制振において、ダンピング材が小体積で適用された場合でも安定したダンピング性能が得られる。
【発明を実施するための形態】
【００１１】
以下、本発明に係る紫外線硬化性シリコーンゲル組成物並びにその硬化物からなるダンピング材について詳細を説明する。
【００１２】
本発明の紫外線硬化性シリコーンゲル組成物は、（Ａ）ビニル基を少なくとも１個以上有するオルガノポリシロキサンと（Ｂ）メルカプトアルキル基を含有するオルガノポリシロキサンと（Ｃ）光重合開始剤と（Ｄ）ヒンダードアミン系化合物を含んでなる。
【００１３】
（Ａ）成分のビニル基を少なくとも１個以上有するオルガノポリシロキサンは、紫外線硬化性シリコーンゲル組成物の主成分である。（Ａ）成分中のビニル基の結合位置は限定されず、分子鎖末端でも分子鎖側鎖でもよいし、両方に結合していてもよい。また、（Ａ）成分中のビニル基以外の珪素原子結合有機基としてはメチル基あるいはフェニル基で置換されている。また、（Ａ）成分の分子構造は実質的に直線状（直鎖状）が好ましいが、一部に分岐構造があってもよい。具体的な（Ａ）成分としては、例えば分子鎖末端ジメチルビニルシロキシ基封鎖ジメチルシロキサン、分子鎖末端ジメチルビニルシロキシ基封鎖ジメチルシロキサン・ジフェニルシロキサン共重合体、分子鎖末端ジメチルビニルシロキシ基封鎖ジメチルシロキサン・メチルビニルシロキサン・ジフェニルシロキサン共重合体、分子鎖片末端がジメチルビニルシロキシ基で封鎖され、もう一方の分子鎖片末端がトリメチルシロキシ基で封鎖されたジメチルシロキサン、分子鎖片末端がジメチルビニルシロキシ基で封鎖され、もう一方の分子鎖片末端がトリメチルシロキシ基で封鎖されたジメチルシロキサン、メチルビニルシロキサン・ジフェニルシロキサン、分子鎖両末端トリメチルシロキシ基封鎖ジメチルシロキサン・メチルビニルシロキサン共重合体、分子鎖両末端トリメチルシロキシ基封鎖ジメチルシロキサン・メチルビニルシロキサン・ジフェニルシロキサン共重合体などが挙げられる。これらは単独または２種以上併用されて適用できる。
【００１４】
（Ｂ）成分であるメルカプトアルキル基を含有するオルガノポリシロキサンは、メルカプトアルキル基が（Ａ）成分のビニル基とエン−チオール反応して（Ａ）成分を架橋させるための架橋剤成分であり、例えば分子鎖の末端又は側鎖にメルカプトアルキル基が置換したオルガノポリシロキサンである。より具体的には、（ＣＨ３）３ＳｉＯ１／２単位、（ＣＨ３）（ＨＳ（ＣＨ２）ｎ）ＳｉＯ２／２単位（ｎは２〜２０の整数）および（ＣＨ３）２ＳｉＯ２／２単位からなるメルカプトアルキル基含有オルガノポリシロキサンであることが好ましく、実用的な硬化性を確保する観点から、ＨＳ（ＣＨ２）ｎ（ｎは２〜２０の整数）基は１分子中に平均３を超える数存在することがより好ましい。メルカプトアルキル基としてはメルカプトエチル、メルカプトプロピル、メルカプトヘキシル基などが例示される。
【００１５】
（Ｂ）成分の配合量は、紫外線硬化性シリコーンゲル組成物の硬化性の観点から、（Ｂ）成分中のメルカプトアルキル基のモル数が（Ａ）成分中のビニル基１モルに対し０．１〜１．０モルとなる量である。（Ｂ）成分の配合量が０．１モルより少ないと紫外線硬化性シリコーンゲル組成物の硬化性が低下し、１．０モルより多いと架橋点が多すぎて紫外線硬化性シリコーンゲル組成物の硬化後の硬度が高くなり過ぎて、本発明の防振や制振の効果が得られない。
【００１６】
（Ｃ）成分の光重合開始剤は、（Ａ）成分中のビニル基と（Ｂ）成分のメルカプトアルキル基との紫外線照射下における架橋反応を促進させるためのものであり、公知のものを使用できる。具体的には、１−ヒドロキシ−シクロヘキシル−フェニル−ケトン、２，２−ジメトキシ−２−フェニルアセトフェノン、キサントン、フルオレノン、ベンズアルデヒド、フルオレン、アントラキノン、トリフェニルアミン、カルバゾール、３−メチルアセトフェノン、４−クロロベンゾフェノン、４，４’−ジメトキシベンゾフェノン、４，４’−ジアミノベンゾフェノン、ミヒラーケトン、ベンゾインプロピルエーテル、ベンゾインエチルエーテル、ベンジルジメチルケタール、１−（４−イソプロピルフェニル）−２−ヒドロキシ−２−メチルプロパン−１−オン、２−ヒドロキシ−２−メチル−１−フェニルプロパン−１−オン、チオキサントン、ジエチルチオキサントン、２−イソプロピルチオキサントン、２−クロロチオキサントン、２−メチル−１−〔４−（メチルチオ）フェニル〕−２−モルホリノ−プロパン−１−オン、２，４，６−トリメチルベンゾイルジフェニルフォスフィンオキサイド、ビス−（２，６−ジメトキシベンゾイル）−２，４，４−トリメチルペンチルフォフフィンオキシド；Ｏｍｎｉｒａｄ１８４、３６９、６５１、５００、９０７、１１７３、ＴＰＯ  Ｈ（以上、ＢＡＳＦ社製）等が挙げられ、架橋反応の促進性の観点からアセトフェノン系が好ましい。（Ｃ）成分は単独または２種以上併用して適用できる。（Ｃ）成分の配合量は紫外線反応開始に有効な量として、（Ａ）成分１００質量部に対し、０．１〜５質量部である。
【００１７】
（Ｄ）成分であるヒンダードアミン系化合物は、紫外線硬化性シリコーンゲル組成物を均一に硬化させるための成分であり、一般式（１）で示される基を有するヒンダードアミン系化合物と一般式（２）で示される基を有するヒンダードアミン系化合物から選択され、何れか一方または併用して適用できる。また、紫外線硬化性シリコーンゲル組成物への分散性の観点から（Ｄ）成分は液状であることが好ましい。
【化３】
2020172581.tif 000004
（式中のＲ１〜Ｒ９は、水素又は炭素数１〜２０のアルキル基である。）
【化４】
2020172581.tif 000005
（式中のＲ１０〜Ｒ１３は、少なくともいずれかがエステル基であり、エステル基でない場合は水素又は炭素数１〜２０のアルキル基である。）
【００１８】
一般式（１）で示される基を有するヒンダードアミン系化合物としては、１−フェニルピペリジン、２，２，６，６−テトラメチル−１−フェニルピペリジン等が挙げられ、紫外線硬化性シリコーンゲル組成物への分散性の観点から、液状の１−フェニルピペリジンが好ましい。これらは単独または２種以上で併用されてもよい。
【００１９】
一般式（２）で示される基を有するヒンダードアミン系化合物としては、１−メチルピペコリン酸エチル、１−メチル−２，６−ピペリジンジカルボン酸ジエチル等が挙げられ、紫外線硬化性シリコーンゲル組成物への分散性の観点から、液状の１−メチルピペコリン酸エチルが好ましい。これらは単独または２種以上で併用されてもよい。
【００２０】
分子内に一般式（１）で示される基と一般式（２）で示される基をいずれも有しないヒンダードアミン系化合物を用いる場合には、紫外線硬化性シリコーンゲル組成物を均一に硬化させる効果が乏しく、本発明には適用できない。
【００２１】
（Ｄ）成分の配合量は、（Ａ）成分１００質量部に対し、１〜１０質量部であり、好ましくは１〜５重量部であり、より好ましくは１．５〜３質量部である。１質量部より少ないと紫外線硬化性シリコーンゲル組成物を均一に硬化させる効果が不十分であり、１０質量部より大きいと紫外線硬化性シリコーンゲル組成物の硬化物からのブリードアウトが顕著になるため、上記範囲で配合される。
【００２２】
本発明の紫外線硬化性シリコーンゲル組成物には、必要に応じて、本発明の効果を損なわない範囲においてその他の成分を配合してもよい。その他の成分としては、例えば、チクソ性付与剤、耐熱性付与剤、難燃性付与剤、顔料、染料等が挙げられ、それらは公知のものを適用できる。
【００２３】
本発明の紫外線硬化性シリコーンゲル組成物は、樹脂組成物の製造で用いられる公知の方法により製造される。具体的には、一例として、単軸押出機、二軸押出機、ニーダー、バンバリーミキサー又はロールミル等を用いて混合することにより、製造することができる。
【００２４】
本発明の紫外線硬化性シリコーンゲル組成物は、紫外線を照射することにより硬化して硬化物となる。紫外線の光源は特に限定されず、例えば、低圧水銀灯、中圧水銀灯、高圧水銀灯、超高圧水銀灯、ブラックライトランプ、マイクロウェーブ励起水銀灯、メタルハライドランプ、ナトリウムランプ、ハロゲンランプ、キセノンランプ、ＬＥＤ、蛍光灯、太陽光、電子線照射装置など公知のものを適用できる。紫外線の照射量は、本発明の効果が得られる硬化状態とするために、積算光量で１０ｋＪ／ｍ２以上であることが好ましく、より好ましくは１５ｋＪ／ｍ２以上である。
【００２５】
本発明のダンピング材は、上記の紫外線硬化性シリコーンゲル組成物の硬化物からなり、表面部と内部とが均一に硬化することによって優れたダンピング特性を有し、小体積で適用された場合においても安定したダンピング性能が得られる。ダンピング材は、例えば防振や制振させたい箇所に紫外線硬化性シリコーンゲル組成物を供給し、供給と同時または供給後に紫外線を照射して硬化させて形成できる。また、ダンピング材のダンピング特性等は上記の紫外線硬化性シリコーンゲル組成物の各成分の配合割合を上記の範囲内で変えることで調整される。
【実施例】
【００２６】
以下、本発明を実施例及び比較例により具体的に説明するが、本発明は、これらの実施例に特に限定されるものではない。
【００２７】
実施例及び比較例において使用した成分は下記の通りである。
（Ａ）成分
オルガノポリシロキサンベース：分子鎖末端ジメチルビニルシロキシ基封鎖ジメチルシロキサン：ＤＭＳ−Ｖ３３（Ｇｅｌｅｓｔ社製）
（Ｂ）成分
メルカプトプロピル基含有オルガノポリシロキサン：分子鎖末端がトリメチルシロキサンで封鎖されたジメチルシロキサン・メルカプトプロピルメチルシロキサン共重合体：ＳＭＳ−０４２（Ｇｅｌｅｓｔ社製）
（Ｃ）成分
２−ヒドロキシ−２−メチル−１−フェニル−プロパン−１−オン：Ｏｍｎｉｒａｄ１１７３（ＢＡＳＦ社製）
（Ｄ）成分
（ｄ１）１−フェニルピペリジン
【化５】
2020172581.tif 000006
（ｄ２）１−メチルピペコリン酸エチル
【化６】
2020172581.tif 000007
（ｄ３）ピペコリン酸エチル
【化７】
2020172581.tif 000008
（ｄ４）１−(ｔｅｒｔ−ブトキシカルボニル)−２−ピペリジンカルボン酸メチル
【化８】
2020172581.tif 000009
（ｄ５）デカン二酸ビス[２，２，６，６−テトラメチル−１−（オクチルオキシ）ピペリジン−４−イル]：ＴＩＮＵＶＩＮ１２３（ＢＡＳＦ社製）
【化９】
2020172581.tif 000010
【００２８】
以下の実施例及び比較例における紫外線硬化性シリコーンゲル組成物の評価方法は、下記の通りである。
【００２９】
（１）硬化性
紫外線硬化性シリコーンゲル組成物をガラス容器（内径４５ｍｍ）に２ｍｍ高さまで注入した後、高圧水銀灯（ウシオ電機社製  型式ＵＶＬ−１５００Ｍ２−Ｎ１）にて積算光量３０００ｍＪ／ｃｍ２となるように紫外線を照射して厚さ２ｍｍの硬化物を作製し、内部まで硬化しているかを目視観察して、未硬化の液状部分が目視確認されず硬化している場合を「○」（合格）、硬化物が完全に硬化せずに一部液状であった場合を「×」（不合格）とした。
【００３０】
（２）硬化均一性
紫外線硬化性シリコーンゲル組成物をガラス容器（内径４５ｍｍ）に２ｍｍ高さまで注入した後、高圧水銀灯（ウシオ電機社製  型式ＵＶＬ−１５００Ｍ２−Ｎ１）にて積算光量３０００ｍＪ／ｃｍ２となるように紫外線を照射して厚さ２ｍｍの硬化物を作製し、硬化物の表面をスパチュラ（清水アキラ株式会社製  サンダイヤ  ミクロスパーテル）で押した時に、表面に皺が寄って硬化被膜が確認されたものを「×」（不合格）とし、硬化被膜が確認されず表面に変化がなかった（皺が生じなかった）場合を「○」（合格）とした。
【００３１】
［実施例１]
蓋つきプラスチック容器に、（Ａ）成分を１００質量部、（Ｂ）成分を６．５質量部、（Ｃ）成分を１質量部及び（Ｄ）成分として（ｄ１）１−フェニルピペリジンを１質量部、を入れて予備混合し、この混合物を自転・公転ミキサー（製品名：あわとり錬太郎（登録商標）ＡＲＥ−２５０、株式会社シンキー社製品）を用いて、２０００ｒｐｍにて２分間の本混合、２２００ｒｐｍにて１分間脱泡して、実施例１の紫外線硬化性シリコーンゲル組成物を得た。得られた紫外線硬化性シリコーンゲル組成物を紫外線硬化させて、硬化性と硬化均一性について評価を行った。
【００３２】
［実施例２〜４］
（Ｄ）成分である（ｄ１）１−フェニルピペリジンの配合量を表１の通り変更した以外は実施例１と同様にして、実施例２〜４の紫外線硬化性シリコーンゲル組成物を得た。得られた紫外線硬化性シリコーンゲル組成物を紫外線硬化させて、硬化性と硬化均一性について評価を行った。
【００３３】
実施例１〜４の評価結果を表１に示す。
【００３４】
【表１】
2020172581.tif 000011
【００３５】
［実施例５］
（Ｄ）成分を（ｄ１）１−フェニルピペリジンに代えて（ｄ２）１−メチルピペコリン酸エチルとして１質量部を配合した以外は実施例１と同様にして、実施例５の紫外線硬化性シリコーンゲル組成物を得た。得られた紫外線硬化性シリコーンゲル組成物を紫外線硬化させて、硬化性と硬化均一性について評価を行った。
【００３６】
［実施例６〜８］
（Ｄ）成分である（ｄ２）１−メチルピペコリン酸エチルの配合量を表２の通り変更した以外は実施例１と同様にして、実施例６〜８の紫外線硬化性シリコーンゲル組成物を得た。得られた紫外線硬化性シリコーンゲル組成物を紫外線硬化させて、硬化性と硬化均一性について評価を行った。
【００３７】
実施例５〜８の評価結果を表２に示す。
【００３８】
【表２】
2020172581.tif 000012
【００３９】
［比較例１］
（Ｄ）成分を配合しなかった以外は実施例１と同様にして、比較例１の紫外線硬化性シリコーンゲル組成物を得た。得られた紫外線硬化性シリコーンゲル組成物を紫外線硬化させて、硬化性と硬化均一性について評価を行った。
【００４０】
［比較例２及び３］
（Ｄ）成分である（ｄ１）１−フェニルピペリジンの配合量を表３の通り変更した以外は実施例１と同様にして、比較例２及び３の紫外線硬化性シリコーンゲル組成物を得た。得られた紫外線硬化性シリコーンゲル組成物を紫外線硬化させて、硬化性と硬化均一性について評価を行った。
【００４１】
［比較例４及び５］
（Ｄ）成分を（ｄ１）１−フェニルピペリジンに代えて（ｄ２）１−メチルピペコリン酸エチルとし、（ｄ２）１−メチルピペコリン酸エチルの配合量を表３の通り変更した以外は実施例１と同様にして、比較例４及び５の紫外線硬化性シリコーンゲル組成物を得た。得られた紫外線硬化性シリコーンゲル組成物を紫外線硬化させて、硬化性と硬化均一性について評価を行った。
【００４２】
比較例１〜５の評価結果を表３に示す。
【００４３】
【表３】
2020172581.tif 000013
【００４４】
［比較例６］
（Ｄ）成分を（ｄ１）１−フェニルピペリジンに代えて（ｄ３）ピペコリン酸エチルとして２質量部を配合した以外は実施例１と同様にして、比較例６の紫外線硬化性シリコーンゲル組成物を得た。得られた紫外線硬化性シリコーンゲル組成物を紫外線硬化させて、硬化性と硬化均一性について評価を行った。
【００４５】
［比較例７］
（Ｄ）成分を（ｄ１）１−フェニルピペリジンに代えて（ｄ４）１−(ｔｅｒｔ−ブトキシカルボニル)−２−ピペリジンカルボン酸メチルとして２質量部を配合した以外は実施例１と同様にして、比較例７の紫外線硬化性シリコーンゲル組成物を得た。得られた紫外線硬化性シリコーンゲル組成物を紫外線硬化させて、硬化性と硬化均一性について評価を行った。
【００４６】
［比較例８］
（Ｄ）成分を（ｄ１）１−フェニルピペリジンに代えて（ｄ５）デカン二酸ビス[２，２，６，６−テトラメチル−１−（オクチルオキシ）ピペリジン−４−イル]：ＴＩＮＵＶＩＮ１２３（ＢＡＳＦ社製）として２質量部を配合した以外は実施例１と同様にして、比較例８の紫外線硬化性シリコーンゲル組成物を得た。得られた紫外線硬化性シリコーンゲル組成物を紫外線硬化させて、硬化性と硬化均一性について評価を行った。
【００４７】
比較例６〜８の評価結果を表４に示す。
【００４８】
【表４】
2020172581.tif 000014
【００４９】
表１に示した実施例１〜４の評価結果から、（Ｄ）成分として上記一般式（１）に示した基を有するヒンダードアミン化合物を適用した本発明の紫外線硬化性シリコーンゲル組成物は、紫外線による硬化性と硬化均一性に優れていることがわかった。
【００５０】
一方、表３に示した比較例１〜３の評価結果から、（Ｄ）成分として上記一般式（１）に示した基を有するヒンダードアミン化合物の配合量が（Ａ）成分１００質量部に対して１〜１０質量部の範囲から外れると、硬化性と硬化均一性のいずれかが不合格となるため、１〜１０質量部の範囲とすることが重要であることがわかった。具体的には、比較例１及び２のように、一般式（１）に示した基を有するヒンダードアミン化合物の配合量が１質量部未満の場合には、硬化均一性が不合格となり、比較例３のように１０質量部を超えると硬化性が不合格となることがわかった。また、表３の評価の欄には記載していないが、比較例３の紫外線硬化性シリコーンゲル組成物の硬化物はオイルブリードが顕著に生じていた。
【００５１】
また、表２に示した実施例５〜８の評価結果から、（Ｄ）成分として上記一般式（２）に示した基を有するヒンダードアミン化合物を適用して本発明の紫外線硬化性シリコーンゲル組成物も、紫外線による硬化性と硬化均一性に優れていることがわかった。
【００５２】
一方、表３に示した比較例１、４、５の評価結果から、（Ｄ）成分として上記一般式（２）に示した基を有するヒンダードアミン化合物の配合量が（Ａ）成分１００質量部に対して１〜１０質量部の範囲から外れると、硬化性と硬化均一性のいずれかが不合格となるため、１〜１０質量部の範囲とすることが重要であることがわかった。具体的には、比較例１及び４のように、一般式（２）に示した基を有するヒンダードアミン化合物の配合量が１質量部未満の場合には、硬化均一性が不合格となり、比較例５のように１０質量部を超えると硬化性が不合格となることがわかった。また、表３の評価の欄には記載していないが、比較例５の紫外線硬化性シリコーンゲル組成物の硬化物はオイルブリードが顕著に生じていた。
【００５３】
また、表４に示した比較例６〜８の評価結果から、（Ｄ）成分として上記一般式（１）に示した基と一般式（２）に示した基のいずれも有さないヒンダードアミン化合物を適用しても、硬化均一性に優れた紫外線硬化性シリコーンゲル組成物を得ることができないことがわかった。
【産業上の利用可能性】
【００５４】
本発明の紫外線硬化性シリコーンゲル組成物は、紫外線により硬化し、表面部と内部の硬化の均一性に優れるため、小型の電気・電子機器や精密機械の駆動装置の防振や制振に用いるダンピング材として有用である。